СЛОЖНЫЕ ЭФИРЫ КАНИФОЛИ ДЛЯ НЕТКАНЫХ МАТЕРИАЛОВ

1. Способ получения сложного эфира канифоли, включающий:
(A) приведение канифоли, содержащей изомеры ПАН, в контакт с агентом диспропорционирования с обеспечением канифоли, имеющей число ПАН менее 45, обеспечивая диспропорционированную канифоль;
(B) приведение диспропорционированной канифоли в контакт с агентом присоединения для дополнительного уменьшения числа ПАН с обеспечением аддукта канифоли;
(C) приведение аддукта канифоли в контакт с многоатомным спиртом, причем указанный многоатомный спирт содержит примерно 20% по массе пентаэритрита от общей массы многоатомного спирта или менее;
с получением сложного эфира канифоли, при этом указанный сложный эфир канифоли имеет интенсивность запаха менее 80% по отношению к сложному эфиру канифоли, полученному из 100% пентаэритрита.
2. Способ по п.1, отличающийся тем, что агент диспропорционирования включает по меньшей мере один агент, выбранный из фенолсульфидов, металлов, йода, йодидов и сульфидов, а агент присоединения выбран с обеспечением возможности взаимодействия с изомерами ПАН в составе канифоли по реакции Дильса-Альдера или еновой реакции.
3. Способ по п.1, отличающийся тем, что агент диспропорционирования содержит по меньшей мере один агент, выбранный из 2,2′-тиобисфенолов, 3,3′-тиобисфенолов, 4,4′-тиобис(резорцина) и т,т′-тиобис(пирогаллола), 4,4′-тиобис(6-трет-бутил-мета-крезол)- и 4/4′-тиобис(6-трет-бутил-орото-крезол)-тиобиснафтолов, 2,2′-тиобисфенолов, 3,3′-тиобисфенолов, палладия, никеля, платины, йода, йодида железа, сульфида железа.
4. Способ по п.1, отличающийся тем, что агент присоединения включает по меньшей мере один агент, выбранный из фумаровой кислоты, малеинового ангидрида, акриловой кислоты, ненасыщенных кислот и ангидридов.
5. Способ по п.1, отличающийся тем, что многоатомный спирт включает по меньшей мере один спирт, выбранный из группы, состоящей из этиленгликоля, пропиленгликоля, диэтиленгликоля, триэтиленгликоля, тетраэтиленгликоля, триметиленгликоля, глицерина, дипентаэритрита, трипентаэритрита, триметилолэтана, триметилолпропана, маннита и сорбита.
6. Способ по п.1, отличающийся тем, что многоатомный спирт включает по меньшей мере один спирт, выбранный из группы, состоящей из глицерина и триметилолпропана.
7. Способ получения сложного эфира канифоли, включающий:
(A) приведение канифоли, имеющей число ПАН менее 45, в контакт с агентом присоединения для дополнительного уменьшения числа ПАН, с обеспечением аддукта канифоли;
(B) приведение аддукта канифоли в контакт с многоатомным спиртом, причем указанный многоатомный спирт содержит примерно 20% по массе пентаэритрита от общей массы многоатомного спирта или менее;
с получением сложного эфира канифоли, при этом указанный сложный эфир канифоли имеет интенсивность запаха менее 80% по отношению к сложному эфиру канифоли, полученному из 100% пентаэритрита.
8. Способ по п.7, отличающийся тем, что агент присоединения выбран с обеспечением возможности взаимодействия с изомерами ПАН канифоли по реакции Дильса-Альдера или еновой реакции.
9. Способ по п.7, отличающийся тем, что агент присоединения включает по меньшей мере один агент, выбранный из фумаровой кислоты, малеинового ангидрида, акриловой кислоты, ненасыщенных кислот и ангидридов.
10. Способ по п.7, отличающийся тем, что многоатомный спирт включает по меньшей мере один спирт, выбранный из группы, состоящей из этиленгликоля, пропиленгликоля, диэтиленгликоля, триэтиленгликоля, тетраэтиленгликоля, триметиленгликоля, глицерина, дипентаэритрита. трипентаэритрита, триметилолэтана, триметилолпропана, маннита и сорбита.
11. Способ по п.7, отличающийся тем, что многоатомный спирт включает по меньшей мере один спирт, выбранный из группы, состоящей из глицерина и триметилолпропана.
12. Композиция сложного эфира канифоли, имеющая интенсивность запаха менее 80% по отношению к сложному эфиру канифоли, полученному из 100% пентаэритрита, причем указанная композиция получена из многоатомного спирта, содержащего примерно 20% по массе пентаэритрита от общей массы многоатомного спирта или менее.
13. Композиция по п.12, имеющая интенсивность запаха менее 60% по отношению к сложному эфиру канифоли, полученному из 100% пентаэритрита.
14. Композиция по п.12, имеющая интенсивность запаха менее 55% по отношению к сложному эфиру канифоли, полученному из 100% пентаэритрита.
15. Композиция по п.12, имеющая интенсивность запаха менее 50% по отношению к сложному эфиру канифоли, полученному из 100% пентаэритрита.
16. Адгезив, содержащий композицию сложного эфира канифоли, имеющую интенсивность запаха менее 80% по отношению к сложному эфиру канифоли, полученному из 100% пентаэритрита, при этом указанная композиция получена из многоатомного спирта, содержащего примерно 20% по массе пентаэритрита от общей массы многоатомного спирта или менее.
17. Адгезив по п.16, отличающийся тем, что указанная композиция имеет интенсивность запаха менее 60% по отношению к сложному эфиру канифоли, полученному из 100% пентаэритрита.
18. Адгезив по п.16, отличающийся тем, что указанная композиция имеет интенсивность запаха менее 55% по отношению к сложному эфиру канифоли, полученному из 100% пентаэритрита.
19. Адгезив по п.16, отличающийся тем, что указанная композиция имеет интенсивность запаха менее 50% по отношению к сложному эфиру канифоли, полученному из 100% пентаэритрита.
20. Нетканый продукт, содержащий адгезив, содержащий композицию сложного эфира канифоли, имеющую интенсивность запаха менее 80% по отношению к сложному эфиру канифоли, полученному из 100% пентаэритрита, причем указанная композиция получена из многоатомного спирта, содержащего примерно 20% по массе пентаэритрита от общей массы многоатомного спирта или менее.
21. Продукт по п.20, отличающийся тем, что интенсивность запаха составляет менее 60% по отношению к сложному эфиру канифоли, полученному из 100% пентаэритрита.
22. Продукт по п.20, отличающийся тем, что интенсивность запаха составляет менее 55% по отношению к сложному эфиру канифоли, полученному из 100% пентаэритрита.
23. Продукт по п.20, отличающийся тем, что интенсивность запаха составляет менее 50% по отношению к сложному эфиру канифоли, полученному из 100% пентаэритрита.